СПОСОБ ПОЛУЧЕНИЯ НАНОСТРУКТУРИРОВАННЫХ ФУНКЦИОНАЛЬНО-ГРАДИЕНТНЫХ ИЗНОСОСТОЙКИХ ПОКРЫТИЙ
METHOD FOR MAKING NANOSTRUCTURED FUNCTIONAL-GRADIENT WEAR-RESISTANT COATING

Изобретение относится к области получения наноструктурированных покрытий с функционально-градиентными свойствами, в частности к покрытиям, обеспечивающим высокую твердость и износостойкость поверхности деталей и узлов пар трения, работающих в особо жестких условиях эксплуатации.
Проблема повышения износостойкости материалов постоянно возникает при производстве конкурентоспособной продукции. Существует целый ряд методов, позволяющих повысить износостойкость поверхности пар трения деталей машин (детонационное напыление, плазменное напыление и т.д.). Как известно наиболее долговечными являются металлические и металлокерамические покрытия, которые позволяют обеспечить особо высокие механические и специальные защитные свойства изделий.
В известных способах газотермического напыления порошковых материалов на подложку для получения высокой адгезии используются высокотемпературные двухфазные потоки (например: плазма, энергия взрыва, тепловая энергия сгорания газов, электромагнитный луч). Свойства при этом определяются физико-химическими процессами, происходящими при взаимодействии с подложкой расплавленных или близких к этому состоянию частиц напыляемого материала.
При методе газотермического нанесения металлических покрытий с температурой гетерофазного потока более 3000°С имеют место ряд специфических эффектов, которые ограничивают возможности его применения. Это, прежде всего, образование оксидов, нитридов, карбидов, структурные изменения, возникновение высоких термомеханических напряжений вследствие разности коэффициентов термического расширения подложки и наносимого покрытия, эти явления значительно снижают качество покрытия и прочность адгезии наносимого материала к подложке и когезию нанесенного слоя.
Особые сложности возникают при нанесении неравновесных, химически активных материалов. При температуре (0,4-0,6) от температуры плавления металла или сплава происходит деградация исходной структуры, возникновение хрупких фаз, образование сложных окислов. Это приводит к заметному снижению технологических и эксплуатационных свойств покрытия и изделия в целом. Поэтому в последнее время идут интенсивные поиски низкотемпературных методов формирования функциональных покрытий.
Одним из таких методов является метод высокоскоростного холодного газодинамического напыления (ХГДН).
Суть метода состоит в нанесении на обрабатываемую поверхность порошков металлов или их смесей, транспортируемых с помощью сверхзвуковых потоков газов. По известным технологиям порошковый материал, представляющий собой мелкодисперсные частицы размером от 1 до 120 мкм, ускоряется в сверхзвуковом сопле потоком сжатого газа до скоростей, превышающих скорость звука, и направляется на покрываемую поверхность. При этом температура наносимого материала, как правило, не превышает 100°С. За счет изменения массового расхода наносимого порошка и введения пластификатора добиваются регулирования химического состава по толщине. Метод холодного газодинамического напыления позволяет производить напыление пленок и покрытий с толщиной от 10 мкм до нескольких миллиметров.
При нанесении пластичных материалов, таких как Al, Cu, Zn, процесс напыления происходит при скоростях частиц 400-500 м/с. Такие скорости можно достигать при использовании воздуха в качестве рабочего газа. Для увеличения скорости газового потока в 1,2-1,5 раза, что весьма эффективно при получении покрытий с высокой адгезией, осуществляют подогрев рабочего газа, например воздуха, за счет прохождения его через специальный омический нагреватель, расположенный до соплового блока. Обычно температура рабочего газа не превышает 250°С, при этом температура частиц в потоке составляет 80-100°С.
Дополнительное введение пластификатора в состав порошка обеспечивает высокую когезионную прочность покрытия и хорошее смачивание (адгезию) с подложкой. Для этого используют мелкодисперсные частицы с высокой пластичностью и относительно низкой химической активностью. Экспериментально установлено, что требуемым сочетанием свойств обладают порошки из Pb, Cu, Zn, Al, Ni, Co, Ti, нанесенные в виде одного или нескольких металлов указанной группы. Этот эффект наблюдается начиная с 1,0 вес.%. При содержании «пластификатора» более 50% покрытие приобретает свойства материала пластификатора, утрачивая свойства основного напыляемого материала.
Метод весьма перспективен при нанесении однородных материалов, т.е. когда материал подложки и материал наносимого слоя близки друг к другу по кристаллографической структуре и коэффициентам термического расширения.
В известных изобретениях не обеспечивается регулирование твердости по толщине покрытия, что снижает срок службы пар трения. Сложности возникают также при предварительной обработке поверхности изделия и доведения его поверхности до ювенильного состояния. Оптимальным является совмещение процессов создания ювенильной поверхности изделия и напыления функционально-градиентного покрытия с регулируемой твердостью по толщине.
Известно несколько модификаций метода ХГДН и способов нанесения металлических материалов. В частности, в представленном прототипе (патент RU 2285746, опубл. 20.10.2006), представлен способ нанесения функциональных покрытий из разнородных материалов, включающий:
1) подачу порошка в сверхзвуковой поток подогретого рабочего газа;
2) нанесение его на металлическую поверхность изделия;
3) подачу порошков производят одновременно из двух или более автономно работающих дозаторов для регулирования химического состава по толщине;
4) плотность массового расхода порошка изменяется по линейной или логарифмической зависимости.
Недостатки прототипа заключаются в том, что:
1) не удается обеспечить регулирование твердости по толщине, что снижает износостойкость, так как не вводится в состав покрытия упрочняющий компонент (армирующие частицы);
2) не обеспечивается предварительная очистка подложки от окислов и других неметаллических включений, что приводит к снижению адгезии и когезии покрытия;
3) не решается задача обеспечения низкой пористости, существенно влияющей на износостойкость.
Техническим результатом настоящего изобретения является создание эффективного способа нанесения износостойких, наноструктурированных, функционально-градиентных покрытий, обеспечивающего более высокую износостойкость и сплошность, а также адгезию с подложкой и когезию покрытия.
Технический результат достигается за счет того, что способ нанесения наноструктурированных функционально-градиентных покрытий, включающий подачу порошка из одного или нескольких металлов группы Al, Cu, Ni, Zn, Sn, Ti, Pb, Со и/или сплавов на их основе в сверхзвуковой поток подогретого воздуха и нанесение порошка на поверхность изделия по линейной или иной зависимости путем подачи порошка из двух или более дозаторов, согласно изобретению нанесение покрытия производят в три последовательные стадии.
Сущность изобретения поясняется чертежами.
На Фиг.1 показана схема напыления по предлагаемому решению.
2
3
2
3
На первой стадии предварительно вводят в сверхзвуковой поток воздуха армирующие неметаллические ультрадисперсные частицы AlO, фракцией от 0,1 до 1,0 мкм из дозатора 1, и проводят обработку поверхности напыляемого изделия до образования ювенильной поверхности, скорость гетерофазного потока составляет 300-400 м/с, после чего дозатор 1 отключают. На второй стадии, при скоростях гетерофазного потока 400-650 м/с, на ювенильную поверхность напыляемого изделия наносят порошок одного или нескольких металлов группы Al, Cu, Ni, Zn, Sn, Ti, Pb, Co и/или сплавов на их основе для получения промежуточного слоя, из дозатора 2. На третьей стадии производят нанесение функционально-градиентного покрытия из одновременно работающих дозаторов 1 и 2 при увеличении содержания AlO в покрытии от промежуточного слоя к поверхности в пределах от 0,1 до 30 об.% по линейной или иной зависимости, скорость при этом составляет 400-650 м/с.
Для уменьшения пористости получаемого покрытия вводятся наноразмерные частицы порошка основы требуемых фракций, что позволяет обеспечить наиболее плотную упаковку. Введение наноразмерных частиц обеспечивается двумя способами. Первый способ заключается в том, что готовится порошковая композиция, состоящая из механической смеси фракций 5-50 мкм и 50-800 нм, которая засыпается в дозатор 2, и подается в поток газа вместе с армирующим компонентом в следующей последовательности: в начале включается дозатор 1, производится обработка подложки до образования ювенильной поверхности, после чего дозатор 1 отключается, затем включается дозатор 2, напыляется монослой чистого материала основы, затем, не отключая дозатор 2, включается дозатор 1, и напыление происходит из двух дозаторов одновременно (Фиг.2).
Второй способ отличается тем, что частицы основы наноразмерной фракции из дозатора 3 подаются непосредственно в поток газа вместе с частицами основной фракции и частицами армирующего компонента. Напыление происходит по следующей схеме. Вначале включается дозатор 1, производится обработка подложки до образования ювенильной поверхности. После чего дозатор 1 отключается, затем включается дозатор 2 и дозатор 3, напыляется монослой чистого материала основы. Затем, не отключая дозатор 2 и дозатор 3, включается дозатор 1, и напыление происходит из трех дозаторов одновременно (Фиг.3).
Существенной новизной предлагаемого решения является, во-первых, создание функционально-градиентных покрытий химический, состав которых плавно изменяется по заданному закону, при этом граница раздела фаз наносимого слоя отсутствует за счет регулирования расхода порошка из автономно работающих дозаторов, во-вторых, введение ультрадисперсных частиц различных фракций в заданном соотношении позволяет получать покрытия более плотной упаковки, что снижает количество пор.
При разработке предлагаемого способа с использованием лазерного доплеровского измерителя скорости на основе сферического интерферометра Фабри-Перро установлено, что при скоростях 600 м/с и более наблюдается существенное увеличение турбулентности потока. При этом возрастает энергия встречи дисперсных частиц с преградой, а соответственно и повышается адгезионная и когезионная прочность покрытия, а также возрастает коэффициент использования порошка. Однако этот эффект снижается при использовании порошка крупной фракции свыше 50 мкм. Экспериментально установлено, что наиболее подходящая фракция для данного технологического процесса составляет 5-50 мкм.
При использовании в качестве порошка основы материала, соответствующего химическому составу, подложки, обеспечивается минимальное изменение коэффициента термического расширения в полученных слоях градиентного покрытия, что обеспечивает высокую прочность адгезии наносимого дисперсного материала.
2
3
ПРИМЕР РЕАЛИЗАЦИИ ПРЕДЛАГАЕМОГО СПОСОБА проводится с использованием в качестве армирующего компонента порошка AlO дисперсностью 0,5-1 мкм и алюминиевого АСД-1 порошка с дисперсностью 5-50 мкм и 50-800 нм.
В качестве носителя (подложки) использовался сплав алюминия типа АМГ. Нанесение покрытия производилось по предлагаемому способу и по известному способу.
2
3
Включается дозатор 1, в который помещается порошок AlO фракцией 0,5-1 мкм. Производится обработка поверхности до ювенильного состояния, дозатор 1 отключается. Включается дозатор 2, в который насыпается механическая смесь порошка АСД-1 различных фракций, содержащая 50% фракции 20-32 мкм, 20% фракции 5-10 мкм, 30% фракции 0,2-0,6 мкм, происходит напыление промежуточного слоя, обеспечивающего снижение влияния термического расширения. Далее дозатор 1 и дозатор 2 работают совместно, причем изменение соотношения компонентов происходит по схеме, показанной на Фиг.2.
Предлагаемый способ опробован на специализированном участке ЦНИИ КМ "Прометей". Полученные результаты сведены в таблицу 1. При реализации данного технологического процесса использовалась установка типа ДИМЕТ-403.
Технико-экономический эффект от применения предлагаемого способа нанесения наноструктурированного, функционально-градиентного, износостойкого покрытия по сравнению с прототипом выразится в увеличении надежности работы узлов, за счет увеличения износостойкости, сплошности, а также повышения когезии и адгезии покрытия с поверхностью деталей.
Из приведенных в таблице 1 данных видно, что заявленный в патенте технический эффект (повышение износостойкости покрытия, повышение твердости и ее регулировка по толщине покрытия) достигается только при указанных в таблицах технологических параметрах (скорость гетерофазного потока, размер фракции и содержание фракции в порошковой композиции).
Таблица 1
Сравнение параметров предлагаемого способа получения наноструктурированных функционально-градиентных износостойких покрытий с известным прототипом
Способ
Размер фракции Al<sub>2</sub>O<sub>3</sub>, мкм
Скорость частиц, м/с
Содержание фракции в порошковой композиции, %
Содержание АСД-1 в порошковой композиции, %
Износостойкость, %**
АСД-1
Al<sub>2</sub>O<sub>3</sub>
5-50 мкм
0,05-0,8 мкм
Предлагаемый
1-я стадия
0,1-1,0 Увеличение или уменьшение размера отрицательно сказывается на технологичности процесса напыления
Содержание оксидов в поверхности, %
0
100
0
0
На данной стадии не измеряется
259
5,0
300
1,0
350
0,8
400*
0,5
450
Резко возрастает наклеп поверхности изделия
2-я стадия
Не используется
Адгезия, МПа
100
0
Пористость, %
На данной стадии не измеряется
350
50
40
60
0,5
400
70
50*
50*
0,5
500
73
70
30
0,8
650*
82
99
1
1,5
790
40
100
0
3,5
Пористость, %
Твердость, HV
Твердость, HV
Пористость, %
340
<0,1
2,0
350
60
100
0
60
40
60
0,5
3-я
0,1
0,5
400
120
99,9
0,1
85
50*
50*
0,5
стадия
0,5*
0,8
500
130
85
15
130
70
30
0,8
1
1,0
650*
150
70*
30*
150
99
1
1,5
2
3,1
700
70
75
35
***
190
9
3,5
Известный (фракция 50-63 мкм)
Не используется
600
60
100
0
Разделение по фракциям не осуществляется
100
* отмечены те технологические параметры, которые обеспечивают существенно новый технический эффект и использовались для реализации данного метода в сравнении с известным способом (прототипом);** износостойкость приведена в процентном соотношении с известным способом (прототипом);*** увеличение Al<sub>2</sub>O<sub>3</sub> в порошковой композиции не приводит к адекватному увеличению этого компонента в функционально-градиентном покрытии.